(57)【特許請求の範囲】
【請求項１】
浮き錆以外の錆が残存する耐候性鋼表面に、アルミニウム、亜鉛及びそれらの合金からなる群より選ばれる金属粒子を含有する、膜厚３０〜８０μｍの防食塗膜を形成し、次いで、その上に、一般式、Ｒ1nＳｉ（ＯＲ2）4-n〔式中、Ｒ1は、炭素数１〜８の有機基であり、Ｒ2は、炭素数１〜６のアルキル基であり、ｎは、０〜２の整数である。〕で示されるオルガノシランの部分加水分解縮合物（Ａ）及び硬化触媒（Ｂ）を含有し、かつ促進耐候性試験サンシャインウェザーメーター照射４００時間後の光沢保持率が８０％以上の塗膜を形成する着色オルガノポリシロキサン系上塗塗料を、乾燥膜厚２０〜４０μｍ となるように塗装し、乾燥する耐候性鋼の防食法であって、
前記オルガノシランの部分加水分解縮合物（Ａ）が、メチルトリメトキシシラン４５．０部、フェニルトリメトキシシラン２５．０部、及びフェニルトリプロポキシシランの部分加水分解縮合物２５．０部の部分加水分解縮合物であることを特徴とする耐候性鋼の防食法。
【請求項２】
前記上塗塗料が、シランカップリング剤を含有する請求項１記載の防食法。
【請求項３】
前記上塗塗料が、無公害防錆顔料を含有する請求項１記載の防食法。
【発明の詳細な説明】
【０００１】
【発明の属する技術分野】
本発明は、錆が残存する耐候性鋼の新規な塗装方法に関し、更に詳しくは、耐候性鋼の流れ錆（赤錆）を防止し、環境に調和した様々な着色の付与を可能にし、更に省工程で長期耐候性、防錆性を付与する耐候性鋼の防食方法に関する。
【０００２】
【従来の技術】
一般に鋼構造物は、そのコストが安いということもあって炭素鋼を使用する場合が多い。しかしながら、炭素鋼は、空気中の水分（降雨、湿気等）や酸素が鋼材表面に接触して、短期間で赤錆が発生する。この赤錆発生を防止する方法としては、塗料を塗装する方法が一般的である。この方法は、塗装の塗替を極力減らすため、耐久性の良好な塗装を施すことが一般的である。例えば、無機ジンクリッチペイント塗装→エポキシ樹脂塗料ミストコート→エポキシ樹脂塗料下塗塗装（２回）→エポキシ樹脂塗料中塗塗装→ポリウレタン樹脂塗料上塗塗装は、耐久性１５年以上有する代表的な鋼材の塗装システムである。この塗装システムは、環境と調和した色彩を付与した美観及び長期の防錆性が維持できる長所があるが、一方では、この塗装システムは膜厚が厚く、更に６回塗りが必要なので、完成までに時間とコストがかかる。そこで、最近では鋼構造物に耐食性の良い耐候性鋼を使用する場合が増加してきている。
【０００３】
耐候性鋼は、一般的にＰ、Ｃｕ、Ｃｒ、Ｎｉ等の元素を添加した低合金鋼である。この鋼材は、屋外に於て十数年で腐食に対して保護作用のある錆（以下「保護錆」という。）を形成し、以後防錆処理作業を不要とする、いわゆるメンテナンスフリーになるといった特性を有している。
この腐食に対する保護作用は、いわゆる錆をもって錆を制すものであって、結晶水を多量に含む無定型オキシ水酸化鉄が主体であり、これが緻密で密着性の良い保護錆の形成に寄与するものと考えられている。
しかしながら、耐候性鋼の鋼材を無処理のままで使用すると保護錆が形成されるまでの期間中に、赤錆や黄錆等の浮き錆や流れ錆を生じてしまい、外見的に好ましくないばかりでなく、周囲環境の汚染原因にもなると云う問題点を有していた。
【０００４】
また、従来例において、耐候性鋼の表面に保護錆を得るための塗装による表面処理法があるが、それでも保護錆が形成されるまでに数年間の長い期間を要し、この間に塗膜自体の白化、ふくれ、剥離といった問題点を引き起こしている。また、発生した錆を目立たなくするため色調はさび色に統一されており、炭素鋼への塗装のように環境と調和した様々な色彩を付与する配慮が全くなされていなかった。
【０００５】
【発明が解決しようとする課題】
赤錆や黄錆の発生が著しくなった既設の耐候性鋼は、そのまま、保護錆が形成されるまで放置するか、又は補修する場合、通常、錆を完全に落とした後、有機ジンクリッチペイント→エポキシ樹脂塗料下塗→エポキシ樹脂塗料中塗→上塗塗料と４〜５回塗装するのが一般的であったが、塗装工程が多く、時間とコストがかかる問題点を有していた。
【０００６】
【課題を解決するための手段】
本発明者等は、上記課題を解決するため鋭意検討した結果、既設の浮き錆を有する耐候性鋼を、浮き錆のみ除去した後、それ以外の赤錆や黄錆等の錆が固着し、残存する耐候性鋼表面に、アルミニウム粒子や亜鉛粒子等を含む防食塗膜を形成することで、防錆性を長期維持し、更に、耐候性の良好なオルガノポリシロキサンと、着色剤とを含む上塗塗料を塗装することで耐候性を長期間維持し、流れ錆を防止し、更に任意の着色を可能にした、省工程の耐候性鋼の防食方法を完成したものである。
【０００７】
即ち、本発明は、浮き錆以外の錆が残存する耐候性鋼表面に、アルミニウム、亜鉛及びそれらの合金からなる群より選ばれる金属粒子を含有する、膜厚３０〜８０μｍの防食塗膜を形成し、次いで、その上に、一般式、
Ｒ1nＳｉ（ＯＲ2）4-n
〔式中、Ｒ1は、炭素数１〜８の有機基であり、Ｒ2は、炭素数１〜６のアルキル基であり、ｎは、０〜２の整数である。〕
で示されるオルガノシランの部分加水分解縮合物（Ａ）及び硬化触媒（Ｂ）を含有し、かつ促進耐候性試験サンシャインウェザーメーター照射４００時間後の光沢保持率が８０％以上の塗膜を形成する着色オルガノポリシロキサン系上塗塗料を乾燥膜厚２０〜４０μｍ となるように塗装し、乾燥することを特徴とする耐候性鋼の防食方法に関する。
【０００８】
【発明の実施の形態】
以下、本発明について詳細に説明する。
本発明に用いる耐候性鋼としては、例えば、ＳＰＡ材や、ＳＭＡ材と言われ、ＪＩＳに規定されているものが挙げられ、本発明は、既設の、暴露されて数年経過し、浮き錆の発生した耐候性鋼に適用される。
【０００９】
次に、本発明で使用する防食塗膜について説明する。
防食塗膜は、結合剤と、防食金属粒子とを含有する。この防食塗膜を形成するのに使用される防食塗料は、樹脂と、アルミニウム、亜鉛及びそれらの合金から選択される少なくとも一種以上の金属粒子と、必要に応じて配合される溶媒と、更には、分散剤や、抗菌剤、ハジキ防止剤などの各種添加剤やシランカップリング剤等から構成される。塗料の形態は、溶剤系や水系、無溶剤系を問わない。
防食塗膜を形成するための防食塗料に使用される結合剤としては、樹脂が使用され、樹脂は、密着性がよく、また腐食原因となる水や、酸素を透過しにくい樹脂を使用することが必要である。このような樹脂の具体例としては、例えば、エポキシ樹脂や、変性エポキシ樹脂、湿気硬化型ウレタン樹脂、アクリル樹脂、ポリエステル樹脂、アクリルシリコン樹脂、オルガノポリシロキサン、エポキシシリコン樹脂及びこれら樹脂に、必要に応じて、従来よりこれらの樹脂と組み合わせて使用される各種の硬化剤を併用したものが挙げられる。
【００１０】
防食塗料に使用される、アルミニウム粒子、亜鉛粒子、又はそれらの合金粒子は、腐食原因となる水や、酸素が透過した場合、鋼材の代わり腐食する、いわゆる犠牲防食作用を有しており、更に、その腐食生成物が、緻密な皮膜を形成し、水や酸素が、鋼材表面に浸透、接触することを防止する効果を有する。
金属粒子の平均粒径は、例えば、２〜２５μｍ、好ましくは、５〜１５μｍが適当である。
これら金属粒子の配合量は、樹脂（及びその硬化剤）１００質量部に対して、例えば、５〜８００質量部、好ましくは、アルミニウム又はアルミニウムを主成分とする合金粒子の場合、８〜２００質量部が適当であり、亜鉛又は亜鉛を主成分とする合金粒子の場合、１００〜６００質量部が適当である。この範囲の添加量であれば、充分な防錆性と、良好な防食塗料の貯蔵安定性及び良好な塗膜の各種物理的特性が得られる。
防食塗膜は、３０〜８０μｍ、好ましくは、３５〜６０μｍの厚みを有することが適当である。３０μｍ未満であると、防錆性が不充分となり易く、一方、８０μｍ越えると、防食塗料を垂直面に塗装した場合、塗料がタレやすく、また、乾燥が遅くなりやすい等の不具合が生じるので好ましくない。
【００１１】
次に、本発明で使用するオルガノポリシロキサン系上塗塗料について説明する。
オルガノポリシロキサン系上塗塗料は、オルガノシランの部分加水分解縮合物（Ａ）、硬化触媒（Ｂ）及び着色剤（Ｃ）を含有し、更に任意に、無公害防錆顔料や、溶媒、シランカップリング剤、分散剤、紫外線吸収剤、抗菌剤、ハジキ防止剤などの各種添加剤を含有する。塗料の形態は、溶剤系や、水系、無溶剤系を問わない。
【００１２】
オルガノシランの部分加水分解縮合物に使用されるオルガノシランは、一般式、
Ｒ1nＳｉ（ＯＲ2）4-n
〔式中、Ｒ1は、炭素数１〜８の有機基であり、Ｒ2は、炭素数１〜６のアルキル基であり、ｎは、０〜２の整数である。〕
で示される。
上記一般式において、Ｒ1は、炭素数１〜８の有機基であり、例えば、アルキル基や、シクロアルキル基、アリール基、ビニル基等を含む。
【００１３】
アルキル基としては、分岐したものでもよい。具体的には、このようなアルキル基としては、例えば、メチル基や、エチル基、ｎ−プロピル基、ｉ−プロピル基、ｎ−ブチル基、ｉ−ブチル基、ｓ−ブチル基、ｔ−ブチル基、ペンチル基、ヘキシル基、ヘプチル基、オクチル基等のアルキル基が挙げられる。好ましいアルキル基は、炭素数が、１〜４個のものである。
シクロアルキル基としては、例えば、シクロヘキシル基や、シクロヘプチル基、シクロオクチル基等が好適に挙げられる。
【００１４】
アリール基としては、例えば、フェニル基等が挙げられる。
これらの各官能基は、任意に置換基を有してもよい。このような置換基としては、例えば、ハロゲン原子（例えば、塩素原子や、臭素原子、フツ素原子等）や、エポキシ基、グリシドキシ基、アミノ基、（メタ）アクリロイル基、メルカプト基、脂環式基等が挙げられる。
Ｒ2としてのアルキル基は、直鎖でも分岐したものでもよい。
【００１５】
アルキル基としては、例えば、メチル基や、エチル基、ｎ−プロピル基、ｉ−プロピル基、ｎ−ブチル基、ｉ−ブチル基、ｓ−ブチル基、ｔ−ブチル基、ペンチル基等が挙げられ、好ましいアルキル基は、炭素数が、１〜２個のものである。
アルキル基は、分岐を有するものであってもよい。このようなアルキル基としては、例えば、メチル基や、エチル基、ｎ−プロピル基、ｉ−プロピル基などのアルキル基、そのほかγ−グリシドキシプロピル基、γ−メタクリルオキシプロピル基、γ−メルカプトプロピル基、フェニル基、３，４−エポキシシクロヘキシルエチル基、γ−アミノプロピル基などが挙げられる。
【００１６】
前記式中、Ｒ2は、炭素数１〜６のアルキル基であり、分岐を有していてもよい。このようなアルキル基としては、例えば、メチル基や、エチル基、ｎ−プロピル基、ｉ−プロピル基、ｎ−ブチル基、ｓ−ブチル基、ｔ−ブチル基、ｉ−ブチル基、ｎ−ペンチル基、ｎ−ヘキシル基などが挙げられる。
【００１７】
このようなオルガノシランの具体例としては、テトラメチルシリケートや、テトラエチルシリケート、テトラ−ｎ−プロピルシリケート、テトラ−ｉ−プロピルシリケート、テトラ−ｎ−ブチルシリケートなどのｎが０の場合のオルガノシラン；メチルトリメトキシシランや、メチルトリエトキシシラン、エチルトリメトキシシラン、エチルトリエトキシシラン、ｎ−プロピルトリメトキシシラン、ｎ−プロピルトリエトキシシラン、ｉ−プロピルトリメトキシシラン、ｉ−プロピルトリエトキシシラン、γ−グリシドキシプロピルトリメトキシシラン、γ−グリシドキシプロピルトリエトキシシラン、γ−メタクリルオキシプロピルトリメトキシシラン、
【００１８】
γ−メタクリルオキシプロピルトリエトキシシラン、γ−メルカプトプロピルトリメトキシシラン、γ−メルカプトプロピルトリエトキシシラン、フェニルトリメトキシシラン、フェニルトリエトキシシラン、γ−アミノプロピルトリメトキシシラン、３，４−エポキシシクロヘキシルエチルトリメトキシシラン、３，４−エポキシシクロヘキシルエチルトリエトキシシランなどのｎが１の場合のオルガノシラン；ジメチルジメトキシシランや、ジメチルジエトキシシラン、ジエチルジメトキシシラン、ジフェニルジメトキシシラン、ジフェニルジエトキシシランなどのｎが２の場合のオルガノシラン等が代表的なものとして挙げられる。これらオルガノシランの部分加水分解縮合物は、塗装作業性等の観点から縮合度が、例えば、３０以下、好ましくは、１０以下のものが好ましい。
【００１９】
また、オルガノシランの部分加水分解縮合物（Ａ）は、硬化剤（Ｂ）によって縮合した場合に、耐候性の良好な塗膜を形成するものを選択使用することが必要である。即ち、促進耐候性試験サンシャインウェザーメーター照射４００時間後の光沢保持率が８０％以上、好ましくは、９０％以上の塗膜を形成するようなオルガノシランの部分加水分解縮合物を使用する必要があり、そのため前述のオルガノシランを１種もしくは２種以上の組み合わせ、前記光沢保持率特性を有する塗膜を形成するものを選択使用する。なお、光沢保持率が８０％未満であると塗膜に、白化や、フクレ、剥離等が生じるので好ましくない。なお、ここでいう促進耐候性試験サンシャインウェザーメーターとは、JIS  K５４００で規定されるサンシャインカーボンアーク灯式の、実際の屋外暴露と相関のある促進耐候性試験機であり、光沢保持率とは、JIS  K５４００で規定される６０度鏡面光沢度から下記の式で計算された、光沢の残存の程度をいう。
【００２０】
光沢保持率＝（サンシャインウェザーメーター照射４００時間後の光沢）
×１００／初期光沢  （％）
上記オルガノポリシロキサン系上塗塗料に使用される硬化触媒（Ｂ）は、オルガノシランの部分加水分解縮合物（Ａ）を縮合反応させ、塗膜を硬化させる触媒である。硬化触媒（Ｂ）としては、従来から通常使用されているものが特に制限なく利用可能である。このような硬化触媒（Ｂ）としては、具体的には、例えば、ジブチルスズジラウレートや、ジブチルスズジマレエート、ジオクチルスズジラウレート、ジオクチルスズジマレエート、ジオクチルスズマレエート、オクチル酸スズなどの有機スズ化合物；リン酸、モノメチルホスフェート、モノエチルホスフェート、モノブチルホスフェート、モノオクチルホスフェート、モノデシルホスフェート、ジメチルホスフェート、ジエチルホスフェート、ジブチルホスフェート、ジオクチルホスフェート、ジデシルホスフェートなどのリン酸又はリン酸エステル；
【００２１】
ジイソプロポキシビス（アセチルアセテート）チタニウム、ジイソプロポキシビス（エチルアセトアセテート）チタニウムなどの有機チタネート化合物；トリス（エチルアセトアセテート）アルミニウム、トリス（アセチルアセトナート）アルミニウムなどの有機アルミニウム化合物；テトラブチルジルコネート、テトラキス（アセチルアセトナート）ジルコニウム、テトライソブチルジルコネート、ブトキシトリス（アセチルアセトナート）ジルコニウムなどの有機ジルコニウム化合物等が代表的なものとして挙げられる。
【００２２】
硬化触媒の配合量は、オルガノシランの部分加水分解縮合物（Ａ）１００質量部に対して、例えば、０．１〜１０質量部、好ましくは、０．５〜６が適当である。この範囲内において、良好な硬化性が得られ、良好な塗料安定性が得られる。
オルガノポリシロキサン系上塗塗料に任意に配合される無公害防錆顔料としては、例えば、リン酸アルミニウムや、トリポリリン酸アルミニウム、リン酸亜鉛、亜リン酸亜鉛、亜リン酸カリウム、亜リン酸カルシウム、亜リン酸アルミニウム、リン酸亜鉛カルシウム、リン酸亜鉛アルミニウム、モリブデン酸亜鉛、リンモリブデン酸亜鉛、リンモリブデン酸アルミニウム、モリブデン酸カルシウム、ハイドロカルマイト等の防錆顔料が挙げられ、これらは一種もしくは二種以上の混合物が用いられる。但し、クロム系、鉛系は毒性の観点から好ましくない。
【００２３】
これら無公害防錆顔料は、前記防食塗料塗膜中の粒子の溶出速度を調整し、それにより長期防錆性を向上させるため配合するものであり、その配合量は、オルガノシランの部分加水分解縮合物（Ａ）１００質量部に対して、例えば、１〜８０質量部、好ましくは、５〜６０質量部添加するのが適当である。この範囲内であれば、良好な防錆性と、良好な塗料の貯蔵安定性が得られる。
【００２４】
オルガノポリシロキサン系上塗塗料を着色するのに配合される着色顔料としては、具体的には、二酸化チタンや、酸化亜鉛等の白色顔料、カーボンブラック、黒鉛等の黒色顔料、モリブデートオレンジ、パーマネントカーミン、キナクリドンレッド等の赤色顔料、キノフタレンイエロー、パーマネントイエロー等の黄色顔料、フタロシアニングリーン、フタロシアニンブルー等の緑、青顔料等の、通常塗料用に使用されている各色の顔料が代表的なものとして挙げられる。更に、体質顔料も併用してもよい。着色顔料は、その種類によっても異なるが、オルガノシランの部分加水分解縮合物（Ａ）１００質量部に対して、例えば、０．１〜７０質量部、好ましくは、０．５〜６０質量部で添加するのが適当である。
【００２５】
オルガノポリシロキサン系上塗塗料に適宜配合されるシランカップリング剤としては、例えば、γ−クロロピルトリメトキシシランや、ビニルトリクロルシラン、ビニルトリエトキシシラン、ビニルトリメトキシシラン、ビニル・トリス（β−メトキシエトキシ）シラン、γ−メタクリロキシプロピルトリメトキシシラン、β−（３，４−エポキシシクロヘキシル）エチルトリメトキシシラン、γ−グリシドキシプロピルトリメトキシシラン、γ−メルカプトプロピルトリメトキシシラン、γ−アミノプロピルトリエトキシシラン、Ｎ−β−（アミノエチル）アミノプロピルトリメトキシシラン、γ−ユレイドプロピルトリエトキシシラン、γ−グリシドキシプロピルメチルジエトキシシラン、γ−グリシドキシプロピルジメチル、γ−グリシドキシプロピルジメチルエトキシシラン等が代表的なものとして挙げられる。
【００２６】
シランカップリング剤は、前記防食塗膜中の金属粒子と複合化し、防食塗膜と、着色されたオルガノポリシロキサン系上塗塗料によって形成される塗膜との密着性を向上させるため配合するものであり、その配合量は、オルガノシランの部分加水分解縮合物（Ａ）１００質量部に対して、例えば、０〜２０質量部、好ましくは、１〜１５質量部で添加するのが望ましい。この範囲内での配合によって、良好な塗料の貯蔵安定性が得られる。
【００２７】
オルガノポリシロキサン系上塗塗料は、乾燥膜厚、２０〜４０μｍ、好ましくは、２５〜３５μｍで塗装することが適当である。２０μｍ未満であると、隠蔽性や、耐候性が不充分となる。一方、４０μｍ越えると、発泡や、硬化不良が生じやすくなり、また垂直面に塗装した場合、塗料がたれる等の不具合が生じる易い。
【００２８】
次に耐候性鋼の塗装方法について述べる。
浮き錆が表面に発生している耐候性鋼を、ワイヤーブラシ等で浮き錆のみを除去する。なお、耐候性鋼に固着した赤錆や、黄錆等の錆は、問題ないが、浮き錆は、塗膜が浮き錆とともに剥離しやすく、そのための前処理としてそれを除去する必要がある。次いで、防食塗膜を形成する防食塗料を、ハケや、スプレー、ローラー等の手段で、乾燥膜厚が、３０〜８０μｍとなるように塗装し、自然乾燥もしくは１００℃以下の温度で強制乾燥させる。次いで、この防食塗膜の上に、オルガノポリシロキサン系上塗塗料を同様な手段で乾燥膜厚が２０〜４０μｍとなるように塗装し、乾燥させる。
【００２９】
【実施例】
以下、本発明について、実施例により、更に詳細に説明する。なお、実施例中「部」、「％」は、質量基準で示す。
【００３０】
実施例１
５年間無処理で屋外暴露し、浮き錆を有する３×１００×３００（ｍｍ）のJIS G3141に規定された耐候性鋼（ＳＭＡ４００）表面をワイヤーブラシにて軽く浮き錆を除去した。次いで、該耐候性鋼表面に、下記組成のエポキシ樹脂系防食塗料を乾燥膜厚５０μｍになるよう一回塗装し、１日間自然乾燥させた。次いで、その上に、下記組成のオルガノポリシロキサン系上塗塗料を乾燥膜厚が３５μｍになるよう一回塗装し、裏面及び側面をエポキシ樹脂塗料でシールし、７日間自然乾燥させた。得られた塗装鋼の耐候性及び防食性を評価し、その結果を以下の表１に示す。
【００３１】
〔防食塗料〕
＜主剤成分＞
エポキシ樹脂溶液注1)                        ２００．０部
亜鉛粒子（平均粒径５μｍ）                  ８００．０部
キシレン                                      ７５．０部
注１）エポキシ当量４５０のビスフェノールＡ型エポキシ樹脂、
固形分 ７０％
【００３２】
＜硬化剤成分＞
ポリアミドアミン樹脂溶液注2)                １０１．６部
キシレン                                    １７２．４部
注２）アミン価７５ｍｇＫＯＨ／ｇ、固形分６５％
【００３３】
〔上塗塗料〕
オルガノシランの部分加水分解縮合物（I）注3)    １００．０部
（固形分換算）
トリポリリン酸アルミニウム                        １８．０部
γ−グリシドキシプロピルトリメトキシシラン          ６．４部
ジブチルスズジラウリレート                          ４．０部
キナクリドンレッド                                ３２．３部
注３）メチルトリメトキシシラン（信越シリコン社製商品名；ＫＢＭ１３）４５．０部、フェニルトリメトキシシラン（信越シリコン社製商品名；ＫＢＭ１０３）２５．０部、フェニルトリプロポキシシランの部分加水分解縮合物（東芝ダウコーニング社製商品名；ＳＨ６０１８）２５．０部及びアルミニウムキレート化剤（川研フアインケミカル社製商品名；アルミキレートＤ）４．６部を６０℃、３時間攪拌反応して得られた縮合物溶液。（固形分９０％）
【００３４】
実施例２
実施例１と同様の耐候性鋼表面を、ワイヤーブラシで浮き錆を軽く落とした後、下記組成の湿気硬化型ウレタン樹脂系防食塗料を乾燥膜厚５０μｍになるよう一回塗装し、１日間自然乾燥させた。次いで、その上に実施例１と同じオルガノポリシロキサン系上塗塗料を乾燥膜厚３５μｍになるよう一回塗装し、裏面及び側面をエポキシ樹脂塗料でシールし、７日間自然乾燥させた。得られた塗装鋼の耐候性及び防食性を評価した結果を表１に示す。
【００３５】
〔防食塗料〕
キシレン樹脂注4)                                 ３９．０部
芳香族ポリイソシアネート注5)                     ９１．０部
亜鉛粒子（平均粒径８μｍ）                     ７７０．０部
脱水剤 注6)                                      １６．０部
キシレン                                       ６８０．０部
注４）三菱瓦斯化学工業（株）社製商品名； ニカノール３Ｌ（キシレン／ホルムアルデヒド樹脂）
注５）住友バイエルウレタン株）社製商品名 ；スミジュールＥ２１−１
注６）住友バイエルウレタン株）社製商品名；アディティブＴ１（トシルイソシアネート）
【００３９】
比較例１
実施例１と同じ耐候性鋼を、ワイヤーブラシで浮き錆を除去し、全く塗装しないで、耐候性及び防食性を評価した結果を表１に示す。
比較例２
実施例１において、亜鉛粉末又はアルミニウム粉末を含有しない防食塗料を使用し、更に防錆顔料とシランカップリング剤とを含有しない上塗塗料を使用した以外は、実施例１と同様にして塗装し、塗装鋼の耐候性及び防食性を評価した結果を表１に示す。
【００４０】
【表１】
表１
色味   光沢保持率注11)  耐候性注12)      防食性注13) 
実施例１    赤      ９４              良好          良好
実施例２    赤      ９３              良好          良好
比較例１    −       −             全面赤錆        ４８Ｈ後
全面赤錆
比較例２    赤      ９３              赤点錆        ３２０Ｈ後
赤点錆         
【００４１】
注１１）  サンシャインウェザーメーター４００時間後の光沢保持率（％）
注１２）  屋外暴露１年
注１３）  塩水噴霧試験１０００時間
【００４２】
表１からも明らかな通り、本発明によれば、任意の色に着色でき、また優れた耐候性及び防食性を有する塗装鋼が得られる。一方、無塗装の比較例１及び防錆剤等を含有しない比較例２では、いずれも赤錆が発生した。
【００４３】
【発明の効果】
本発明の方法により、防錆性及び耐候性を長期間保持し、流れ錆を防止し、更に任意の着色を可能にした、省工程の耐候性鋼の防食が可能となる。